(57)【要約】【課題】共押出脂の成形加工性に優れ、良好な機械特性と優れた耐溶剤溶出性を発現する塩化ビニル系積層ストレッチフィルムを提供する。【解決手段】塩化ビニル系樹脂組成物よりなる（Ａ）層と、その両側に少なくとも各１層の塩化ビニル系樹脂組成物よりなる（Ｂ）層を最外層に有する塩化ビニル系積層ストレッチフィルムであって、（Ａ）層を構成する塩化ビニル系樹脂組成物が、塩化ビニル系樹脂１００質量部に、平均分子量１０００〜４０００の可塑剤１０〜５０質量部を配合してなる塩化ビニル系樹脂組成物であり、（Ｂ）層を構成する塩化ビニル系樹脂組成物の高化式フローテスターにより測定した剪断速度１００（１／ｓｅｃ）での溶融粘度が、同様にして測定した（Ａ）層の塩化ビニル系樹脂組成物の溶融粘度よりも小さい塩化ビニル系積層ストレッチフィルムである。【選択図】なし【特許請求の範囲】
【請求項１】
塩化ビニル系樹脂組成物よりなる（Ａ）層と、その両側に少なくとも各１層の塩化ビニル系樹脂組成物よりなる（Ｂ）層を最外層に有する塩化ビニル系積層ストレッチフィルムであって、
（Ａ）層を構成する塩化ビニル系樹脂組成物が、塩化ビニル系樹脂１００質量部に、平均分子量１０００〜４０００の可塑剤１０〜５０質量部を配合してなる塩化ビニル系樹脂組成物であり、（Ｂ）層を構成する塩化ビニル系樹脂組成物の高化式フローテスターにより測定した剪断速度１００（１／ｓｅｃ）での溶融粘度が、同様にして測定した（Ａ）層の塩化ビニル系樹脂組成物の溶融粘度よりも小さいことを特徴とする塩化ビニル系積層ストレッチフィルム。
【請求項２】
（Ｂ）層を構成する塩化ビニル系樹脂組成物が、塩化ビニル系樹脂１００質量部に、平均分子量１０００未満の可塑剤１０〜５０質量部を配合してなる塩化ビニル系樹脂組成物である請求項１に記載の塩化ビニル系積層ストレッチフィルム。
【請求項３】
下記式（１）
１２００×｛〔（Ｔ１×Ｊ１）／（Ｍ１×Ｓ１）〕＋〔（Ｔ２×Ｊ２）／（Ｍ２×Ｓ２）〕｝≦５０    （１）
［式中、Ｍ１は（Ａ）層中の可塑剤の平均分子量、Ｔ１は（Ａ）層中の、塩化ビニル系樹脂１００質量部に対する可塑剤の配合量、Ｓ１は（Ａ）層中の、塩化ビニル系樹脂を１００質量部としたときの全配合量、Ｊ１は（Ａ）層の全層に対する厚み比、Ｍ２は（Ｂ）層中の可塑剤の平均分子量、Ｔ２は（Ｂ）層中の、塩化ビニル系樹脂１００質量部に対する可塑剤の含有量、Ｓ２は（Ｂ）層中の、塩化ビニル系樹脂を１００質量部としたときの全配合量、Ｊ２は（Ｂ）層の全層に対する厚み比である。］
の関係を満たす請求項１または２に記載の塩化ビニル系積層ストレッチフィルム。
【請求項４】
全層に対する（Ｂ）層の厚み比が５〜８０％である請求項１乃至３のいずれかに記載の塩化ビニル系積層ストレッチフィルム。
【請求項５】
ｎ−ヘプタンに対する溶出量が５０質量ｐｐｍ以下である請求項１乃至４のいずれかに記載の塩化ビニル系積層ストレッチフィルム。
【請求項６】
厚さが１０μｍ以下である請求項１乃至５のいずれかに記載の塩化ビニル系積層ストレッチフィルム
【請求項７】
（Ａ）層を構成する塩化ビニル系樹脂組成物、および（Ｂ）層を構成する塩化ビニル系樹脂組成物を、共押出法により積層形成することを特徴とする、請求項１乃至６のいずれかに記載の塩化ビニル系積層ストレッチフィルムの製造方法。
【発明の詳細な説明】
【技術分野】
【０００１】
本発明は、塩化ビニル系積層ストレッチフィルムおよびその製造方法に関し、特に、厚生労働省告示２０号に定めるｎ−ヘプタンに対する溶出量が少なく、したがって脂肪性食品への可塑剤の移行が少なく、食品包装に好適に用いられる塩化ビニル系積層ストレッチフィルムおよびその製造方法に関する。
【背景技術】
【０００２】
食品包装用として、透明性、柔軟性およびヒートシール性に優れたストレッチフィルムが多数開発され、特に精肉、鮮魚、青果等の生鮮食品の包装に広く使用されている。通常、これらのストレッチフィルムは、塩化ビニル系樹脂に、アジピン酸エステル系可塑剤とエポキシ化植物油を可塑剤として配合した塩化ビニル系樹脂組成物を成形したものが一般的である。
従来より、これらのストレッチフィルムにおいては、添加剤の衛生性や食品等への移行性が重要視されている。その衛生性については、米国のＦＤＡ規格（Food and Drug Administration）や日本のＰＬ規格（塩化ビニル樹脂製包装容器包装等に関する自主規制基準）等に記載された添加剤を配合することにより無毒化配合を確立し、また食品等への添加剤の移行性については、厚生労働省告示２０号に定める試験法により、蒸発残留物試験としてｎ−ヘプタンを用いた抽出試験を行っている。
従来のストレッチフィルムでは、このｎ−ヘプタンによる抽出物の量が１５０質量ｐｐｍに近くになったり、あるいは１５０質量ｐｐｍを上回る傾向があった。これらの課題を解決するために、フィルムを薄肉化することで可塑剤の総量を低減する方法や、ｎ−ヘプタンに抽出されにくいポリエステル系の可塑剤を用いる方法が提案されている（例えば、特許文献１および２参照）。しかしながら、ポリエステル系の可塑剤を用いると、可塑化効果が小さく流動性に劣るため、成形加工性に問題があり、ヤケやブツやコゲ等の不良現象を生じる、フィルムに赤味が生じ透明性を減少させるなど、製造上の不具合があった。
【０００３】
そこで、押出加工性を改良する方法として、例えば特許文献３に示された方法が提案されている。これは、通常の方法で重合した塩化ビニル系樹脂を種樹脂として用い、懸濁重合により再重合する二段階重合法により塩化ビニル系樹脂を製造する方法であり、ゲル化時間が短く、押出成形の生産性の高い塩化ビニル系樹脂の製造方法を提供している。
しかしながら、この方法では、再重合を行う際に塩化ビニル系樹脂のモルフォロジー変化が生じ、ポロシティー（空隙率）が小さくなり、例えば可塑剤を用いるような軟質（透明）配合では可塑剤吸収にムラが生じ、得られた配合物を成形する際にブツやフィッシュアイが発生し、外観不良や物性低下の原因となる恐れがある。
【０００４】
また、塩化ビニル系樹脂成形品の生産性を向上するため、さまざまな安定剤や加工助剤等の添加剤が使用されているが、加工性の改良効果が不十分である、添加剤と塩化ビニル系樹脂のなじみが悪いために加工時に系外にはじき出される生産不良現象（メヤニ・プレートアウト）が起こる、など不具合があり生産性の改良効果が不十分であるのが実情である。
【０００５】
ところで、塩化ビニル系樹脂組成物を、塩化ビニル系樹脂組成物あるいはその他の熱可塑性樹脂組成物と積層してなる方法は数多く提案されているが、積層体の製造方法には着目せず、（すなわち共押出法／熱ラミネーション法／コーティング法など）主に成形品の機械的特性等を改良する目的によるものが主である（例えば、特許文献４〜６参照）。一方、共押出成形性を改良する目的とする技術としては、例えば特許文献７に開示されている技術が知られているが、これは発泡層とスキン層との流動性の差に着目したものであり、本発明のように溶融粘度に着目したものではない。
【０００６】
また、特許文献８などには押出成形時に潤滑液を注入することにより押出機の負荷を軽減し、さらにメヤニを除去する製造方法が提案されているが、表面への潤滑剤の残存により押出出口後の加工時や、成形品の取り扱い時に悪影響を及ぼす等の問題が残っていた。
【０００７】
【特許文献１】特開平０９−１７６４２４号
【特許文献２】特開２００２−２９３９５７号
【特許文献３】特開平１１−３４９７６１号
【特許文献４】特開２００１−１５０６１１号
【特許文献５】特開平１０−０７６６１４号
【特許文献６】特開平０７−１８６３４０号
【特許文献７】特開平０９−２６２９２０号
【特許文献８】特開平０７−３２３４５９号
【発明の開示】
【発明が解決しようとする課題】
【０００８】
本発明は、このような状況下でなされたものであり、共押出成形時の成形加工性に優れ、良好な機械特性と優れた耐溶剤溶出性を発現する塩化ビニル系積層ストレッチフィルムを提供することにある。
【課題を解決するための手段】
【０００９】
本発明者らは、前記課題を解決するために鋭意研究を重ねた結果、塩化ビニル系樹脂組成物よりなる（Ａ）層と、その両側に少なくとも各１層の塩化ビニル系樹脂組成物よりなる（Ｂ）層を最外層に有する塩化ビニル系積層ストレッチフィルムであって、（Ａ）層を構成する塩化ビニル系樹脂組成物が、特定の可塑剤を所定量配合してなる塩化ビニル系樹脂組成物であり、（Ｂ）層の塩化ビニル系樹脂組成物の溶融粘度が（Ａ）層の塩化ビニル系樹脂組成物の溶融粘度よりも小さいという特性を有する塩化ビニル系積層ストレッチフィルムにより、その課題を解決し得ることを見出した。
また、前記の塩化ビニル系積層ストレッチフィルムは、（Ａ）層を構成する塩化ビニル系樹脂組成物および（Ｂ）層を構成する塩化ビニル系樹脂組成物を、共押出し成形することにより、容易に製造し得ることを見出した。
本発明はかかる知見に基づいて完成したものである。
【００１０】
すなわち本発明は、以下の塩化ビニル系積層ストレッチフィルムおよびその製造方法を提供するものである。
１．  塩化ビニル系樹脂組成物よりなる（Ａ）層と、その両側に少なくとも各１層の塩化ビニル系樹脂組成物よりなる（Ｂ）層を最外層に有する塩化ビニル系積層ストレッチフィルムであって、
（Ａ）層を構成する塩化ビニル系樹脂組成物が、塩化ビニル系樹脂１００質量部に、平均分子量１０００〜４０００の可塑剤１０〜５０質量部を配合してなる塩化ビニル系樹脂組成物であり、（Ｂ）層を構成する塩化ビニル系樹脂組成物の高化式フローテスターにより測定した剪断速度１００（１／ｓｅｃ）での溶融粘度が、同様にして測定した（Ａ）層の塩化ビニル系樹脂組成物の溶融粘度よりも小さいことを特徴とする塩化ビニル系積層ストレッチフィルム。
２．  （Ｂ）層を構成する塩化ビニル系樹脂組成物が、塩化ビニル系樹脂１００質量部に、平均分子量１０００未満の可塑剤１０〜５０質量部を配合してなる塩化ビニル系樹脂組成物である上記１に記載の塩化ビニル系積層ストレッチフィルム。
３．  下記式（１）
１２００×｛〔（Ｔ１×Ｊ１）／（Ｍ１×Ｓ１）〕＋〔（Ｔ２×Ｊ２）／（Ｍ２×Ｓ２）〕｝≦５０    （１）
［式中、Ｍ１は（Ａ）層中の可塑剤の平均分子量、Ｔ１は（Ａ）層中の、塩化ビニル系樹脂１００質量部に対する可塑剤の配合量、Ｓ１は（Ａ）層中の、塩化ビニル系樹脂を１００質量部としたときの全配合量、Ｊ１は（Ａ）層の全層に対する厚み比、Ｍ２は（Ｂ）層中の可塑剤の平均分子量、Ｔ２は（Ｂ）層中の、塩化ビニル系樹脂１００質量部に対する可塑剤の含有量、Ｓ２は（Ｂ）層中の、塩化ビニル系樹脂を１００質量部としたときの全配合量、Ｊ２は（Ｂ）層の全層に対する厚み比である。］
の関係を満たす上記１または２に記載の塩化ビニル系積層ストレッチフィルム。
４．  全層に対する（Ｂ）層の厚み比が５〜８０％である上記１乃至３のいずれかに記載の塩化ビニル系積層ストレッチフィルム。
５．  ｎ−ヘプタンに対する溶出量が５０質量ｐｐｍ以下である上記１乃至４のいずれかに記載の塩化ビニル系積層ストレッチフィルム。
６．  厚さが１０μｍ以下である上記１乃至５のいずれかに記載の塩化ビニル系積層ストレッチフィルム
７．  （Ａ）層を構成する塩化ビニル系樹脂組成物、および（Ｂ）層を構成する塩化ビニル系樹脂組成物を、共押出法により積層形成することを特徴とする、上記１乃至６のいずれかに記載の塩化ビニル系積層ストレッチフィルムの製造方法。
【発明の効果】
【００１１】
本発明によれば、耐溶剤溶出性に優れた可塑剤を含む芯層を形成する塩化ビニル系樹脂組成物と、この樹脂組成物よりも溶融粘度が低い表層を構成する塩化ビニル系樹脂組成物とを共押出成形することにより、優れた耐溶剤溶出性を発現し、かつ溶融粘度が低い塩化ビニル系樹脂組成物が有する良好な成形加工性と、溶融粘度が高い塩化ビニル系樹脂組成物の有する良好な機械特性とを互いに損なうことなく、優れた成形加工性と機械強度の両特性を有する塩化ビニル系積層ストレッチフィルムを提供することが出来る。
【発明を実施するための最良の形態】
【００１２】
以下、本発明の塩化ビニル系積層ストレッチフィルム（以下、「積層ストレッチフィルム」と略称することがある。）、およびその製造方法について詳細に説明する。
なお、本発明における数値範囲の上限値および下限値は、本発明が特定する数値範囲内から僅かに外れる場合であっても、当該数値範囲内と同様の作用効果を備えている限り本発明の均等範囲に包含する。
本発明の積層ストレッチフィルムは、塩化ビニル系樹脂組成物よりなる（Ａ）層と、その両側に少なくとも各１層の塩化ビニル系樹脂組成物よりなる（Ｂ）層を最外層に有する塩化ビニル系積層ストレッチフィルムであって、
（Ａ）層を構成する塩化ビニル系樹脂組成物が、塩化ビニル系樹脂１００質量部と、平均分子量１０００〜４０００の可塑剤１０〜５０質量部を含む塩化ビニル系樹脂組成物であり、高化式フローテスターにより測定した剪断速度１００（１／ｓｅｃ）での（Ｂ）層の塩化ビニル系樹脂組成物の溶融粘度が、同様にして測定した（Ａ）層の塩化ビニル系樹脂組成物の溶融粘度よりも小さいことを特徴とする。
【００１３】
＜塩化ビニル系樹脂組成物＞
本発明における塩化ビニル系樹脂には、塩化ビニル単独重合体のほか、塩化ビニルと共重合可能な単量体との共重合体（以下、塩化ビニル系共重合体とする）、この塩化ビニル系共重合体以外の重合体に塩化ビニルをグラフト共重合させたグラフト共重合体などが含まれる。
これらの共重合体は、共重合体中の塩化ビニル単位以外の構成単位含有量が多くなると機械的特性が低下するので、塩化ビニル単位を６０質量％以上含有するものが好ましく、より好ましくは８０質量％以上含有するものである。前記の塩化ビニルと共重合可能な単量体としては、分子中に反応性二重結合を有するものであればよく、例えば、エチレン、プロピレン、ブチレンなどのα−オレフィン類；酢酸ビニル、プロピオン酸ビニルなどのビニルエステル類；ブチルビニルエーテル、セチルビニルエーテルなどのビニルエーテル類；アクリル酸、メタクリル酸などの不飽和カルボン酸類；アクリル酸メチル、メタクリル酸エチル、メタクリル酸フェニルなどのアクリル酸またはメタクリル酸のエステル類；スチレン、α−メチルスチレンなどの芳香族ビニル類；塩化ビニリデン、フッ化ビニルなどのハロゲン化ビニル類；Ｎ−フェニルマレイミド、Ｎ−シクロヘキシルマレイミドなどのＮ−置換マレイミド類；などが挙げられ、これらは１種単独または２種以上の組み合わせで用いられる。
【００１４】
また、前記塩化ビニル系共重合体以外の重合体としては、塩化ビニルをグラフト共重合できるものであればよく、例えば、エチレン・酢酸ビニル共重合体、エチレン・酢酸ビニル・一酸化炭素共重合体、エチレン・エチルアクリレート共重合体、エチレン・エチルアクリレート・一酸化炭素共重合体、エチレン・メチルメタクリレート共重合体、エチレン・プロピレン共重合体、アクリロニトリル・ブタジエン共重合体、ポリウレタン、塩素化ポリエチレン、塩素化ポリプロピレンなどが挙げられ、これらは１種単独または２種以上の組み合わせで用いられる。
【００１５】
［平均重合度］
塩化ビニル系樹脂組成物に用いられる塩化ビニル系樹脂の好ましい平均重合度（分子量）の範囲は、目的とする成形品の必要特性によってさまざまであり、また後述する添加剤の種類および量により異なるが、平均重合度が８００以上であればフィルムのロール巻き取り／巻き出しなどの工程時や、包装用途などに用いられる際の包装工程時などに引張強度や引張伸度などの機械強度に欠けすぎフィルムが破断するなどの不具合が生じることがなく好適であり、さらに８５０以上であればより好ましく、９００以上であればさらに好ましい。また、平均重合度が１８００以下であれば加工性が著しく低下するなどの不具合を生じることがなく好適であり、１６５０以下であればさらに好ましく、１５００以下であればより好ましい。また、異なる平均重合度の塩化ビニル系樹脂を混合することも可能であり、この場合、それぞれの塩化ビニル系樹脂の混合比率に応じた平均重合度の平均値を、その混合物の平均重合度として評価する。
【００１６】
＜（Ａ）層＞
［可塑剤］
（Ａ）層を構成する塩化ビニル樹脂組成物には、ストレッチ特性を付与する目的と、成形加工性を改良する目的から、可塑剤を配合することを要する。
可塑剤としては、種々のアルキル鎖長や分岐構造を持ったアルキル鎖を有するフタル酸エステル、アジピン酸エステル、トリメリット酸エステル、リン酸エステル、アジピン酸系ポリエステル等のエステル類化合物が例示できる。可塑剤の耐溶剤溶出性や可塑化効率、成形性改良効果は分子量や炭素数によってそれぞれ異なるため、最適な可塑剤を選択する必要がある。
炭素数１０以下のアルキル基を有する脂肪族アルコール２種以上とアジピン酸との反応物からなる可塑剤が好ましく、このようなものとしては、例えばＣ８.１０アジペート（炭素数８、１０のアルキル基を有するアルコールの混合エステル）、Ｃ７.９アジペート（炭素数７、９の同上のもの）、Ｃ６.８.１０アジペート（炭素数６、８、１０の同上のもの）などが挙げられる。これらは１種を単独で用いてもよく、２種以上を組み合わせて用いてもよい。これらの中で、Ｃ６.８.１０アジペートおよびＣ７.９アジペートが、それぞれストレッチフィルムの押出成形性およびストレッチ性を付与しやすく好適である。
【００１７】
アジピン酸系ポリエステル系可塑剤も好ましく用いることができる。このアジピン酸系ポリエステル系可塑剤は、アジピン酸と二価アルコールとの反応物であり、この二価アルコールとしてはエチレングリコール、プロピレングリコール、ブタンジオール、１、６−ヘキサンジオールなどがあり、アジピン酸と１種類または２種類以上の二価アルコールとの反応生成物であり、具体的にはポリ（プロピレングリコール、アジピン酸）エステル、ポリ（ブタンジオール、アジピン酸）エステル、ポリ（エチレングリコール、アジピン酸）エステル、ポリ（１、６−ヘキサンジオール、ブタンジオール、アジピン酸）エステル、ポリ（ブタンジオール、エチレングリコール、アジピン酸）エステル、ポリ（エチレングリコール、プロピレングリコール、ブタンジオール、アジピン酸）エステルなどが挙げられる。
（Ａ）層に用いられる可塑剤は、平均分子量が１０００以上であることを要する。この平均分子量は、好ましくは１２５０以上であり、さらに好ましくは１５００以上である。可塑剤が高分子量化すれば樹脂組成物中でポリ塩化ビニル系樹脂との絡み合いが増えることになり、ｎ−ヘプタンなどの溶媒に抽出されにくくなるが、ストレッチ性の付与効果や成形加工性の向上効果が小さくなる。このため、（Ａ）層に用いられる可塑剤の平均分子量は４０００以下であることを要し、好ましくは３２５０以下、より好ましくは２５００以下である。可塑剤の平均分子量が前記の範囲であれば、可塑剤の溶出量の削減効果が得られない、押出成形性が大幅に低下する、加工性に著しく劣りヤケや色味不良などが発生する、ストレッチフィルムの耐寒性が低下するなどの不具合を生じづらく、好適である。また、異なる平均分子量の可塑剤を混合することも可能であり、この場合、それぞれの可塑剤の混合比率に応じた平均分子量の平均値を、その混合物の平均分子量として評価する。
（Ａ）層において、可塑剤の配合量は、塩化ビニル系樹脂１００質量部に対して１０〜５０質量部であることを要する。この可塑剤の配合量は、好ましくは１５質量部以上であり、より好ましくは２０質量部以上であり、さらに好ましくは３０質量部以上である。また、この可塑剤の配合量は、好ましくは４７質量部以下であり、より好ましくは４５質量部以下である。可塑剤の配合量が１０質量部以上であると、ストレッチ特性の付与や成形加工性の改良が達成され、５０質量部以下であると、配合効果と経済性のバランスが良好となる。
【００１８】
［添加剤］
上述の可塑剤の他に、製造時の熱安定性を改良する目的やストレッチフィルムの滑り性や防曇性を改良する目的で、種々の添加物（熱安定剤／滑剤／防曇剤）を添加することが好ましい。下記に好適に用いられる添加剤の例を示す。
エポキシ化植物油は、樹脂組成物の押出成形性、特に押出成形時における熱安定性を向上させる効果を有している。このエポキシ化植物油としては、例えばエポキシ化大豆油、エポキシ化アマニ油などが挙げられる。これらは１種を単独で用いてもよく、２種以上を組み合わせて用いてもよい。これらの中では、上記した効果の面でエポキシ化大豆油が好適に使用される。
エポキシ化植物油の配合量は、前記塩化ビニル系樹脂１００質量部に対して、通常５質量部以上であり、好ましくは７質量部以上であり、より好ましくは１０質量部以上である。また、この配合量は、前記ポリ塩化ビニル系樹脂１００質量部に対して、通常２５質量部以下、好ましくは２２質量部以下、より好ましくは２０質量部以下である。エポキシ化植物油の配合量が前記の範囲であれば、添加効果が発揮されずフィルムの着色が抑制されない、配合量が多すぎて溶出量が多くなりすぎるなどの不具合を生じづらく、好適である。
【００１９】
滑剤としては、炭素数１０〜２０の高級脂肪酸とグリセリンとのエステルなどが挙げられる。この炭素数１０〜２０の高級脂肪酸としては、ラウリン酸、ミリスチン酸、パルミチン酸、ステアリン酸等の飽和直鎖脂肪酸、ミリストレイン酸、オレイン酸、リノール酸、リノレン酸等の不飽和脂肪酸などが挙げられ、滑り性付与効果と防曇性とのバランスを考慮すると、不飽和脂肪酸であるオレイン酸とグリセリンのエステルが好ましい。
滑剤のエステルの配合量は、前記塩化ビニル系樹脂１００質量部に対し、０．０５質量部以上が好ましく、より好ましくは０．１質量部以上であり、さらに好ましくは０．３質量部以上である。また、この配合量は、３質量部以下が好ましく、より好ましくは２質量部以下、さらに好ましくは１質量部以下である。滑剤の配合量が前記の範囲であれば、フィルム表面にべたつきが発生する、滑り性が過剰になりハンドリングしづらくなる、長期保管時にせり出し現象が起こるなどの不具合が生じづらく、好適である。
【００２０】
（Ａ）層を構成する樹脂組成物においては、必要に応じて防曇剤、安定剤などを適宜選択して配合することができる。防曇剤としては、グリセリンモノ脂肪酸エステル、ポリグリセリン脂肪酸エステル、ソルビタン脂肪酸エステルおよびポリオキシエチレンアルキルエーテルなどが挙げられる。前記グリセリンモノ脂肪酸エステルとしては、炭素数が１２〜１８の飽和または不飽和脂肪酸のグリセリンモノエステルが好ましい。具体的にはグリセリンモノラウレート、グリセリンモノミリステート、グリセリンモノパルミテート、グリセリンモノステアレート、グリセリンモノオレートおよびグリセリンモノリノレートなどが挙げられる。ポリグリセリン脂肪酸エステルとしては、炭素数が１２〜１８の飽和または不飽和脂肪酸のポリグリセリンエステルが好ましい。具体的にはポリグリセリンラウレート、ポリグリセリンミリステート、ポリグリセリンパルミテート、ポリグリセリンステアレート、ポリグリセリンオレートおよびポリグリセリンリノレートなどが挙げられる。
【００２１】
ソルビタン脂肪酸エステルとしては、炭素数が１２〜１８の飽和または不飽和脂肪酸のソルビタンエステルが好ましい。具体的にはソルビタンラウレート、ソルビタンミリステート、ソルビタンパルミテート、ソルビタンステアレート、ソルビタンオレートおよびソルビタンリノレートなどが挙げられる。ポリオキシエチレンアルキルエーテルとしては、炭素数が１２〜１８の飽和アルコールのポリオキシエチレンアルキルエーテルが好ましく、より好ましくは、エチレンオキサイドの付加モル数が３〜７であるポリオキシエチレンアルキルエーテルである。具体的にはポリオキシエチレンラウリルエーテル、ポリオキシエチレンミリスチルエーテル、ポリオキシエチレンパルミチルエーテルおよびポリオキシエチレンステアリルエーテルなどが挙げられる。これらは１種または２種以上の組み合わせで使用すればよい。
上記の中では、特にグリセリンモノラウレート、グリセリンモノオレート、グリセリンモノリノレート、ポリグリセリンラウレート、ポリグリセリンオレート、ポリグリセリンリノレート、ソルビタンラウレート、ソルビタンオレート、ソルビタンリノレートおよびポリオキシエチレンラウリルエーテルが好ましい。
これらの防曇剤の配合量は、前記塩化ビニル系樹脂１００質量部に対し、０．１質量部以上が好ましく、より好ましくは０．３質量部以上であり、さらに好ましくは０．５質量部以上である。また、この配合量は、５質量部以下が好ましく、より好ましくは３質量部以下であり、さらに好ましくは１質量部以下である。防曇剤の配合量が前記の範囲であれば、フィルム表面にべたつきが発生する、長期保管時にせり出し現象が起こるなどの不具合が生じづらく、好適である。
【００２２】
安定剤としては、２−エチルヘキシル酸、炭素数８〜２２の高級脂肪酸、クエン酸、グルコン酸、ソルビン酸、安息香酸、イソデカン酸、ネオデカン酸などのカルシウム塩類、および２−エチルヘキシル酸、炭素数８〜２２の高級脂肪酸、イソデカン酸、ネオデカン酸などの亜鉛塩類からなるＣａ−Ｚｎ系塩類などが挙げられる。これらは１種または２種以上の組み合わせで使用される。
なお、前記の安定剤に対して、酸化防止剤を兼ねたものとして、トリス（ノニルフェニル）ホスファイト、２，２’−メチレンビス（４−メチル−６−ｔｅｒｔ−ブチルフェノール）、ジプロピレングリコール、合成イソパラフィン石油炭化水素、トリデシルアルコール、デヒドロ酢酸などを併用してもよい。これらの配合量は、それぞれ前記塩化ビニル系樹脂１００質量部に対して、０．０１質量部以上が好ましく、より好ましくは０．１質量部以上であり、さらに好ましくは０．３質量部以上である。また、これらの配合量は、それぞれ前記ポリ塩化ビニル系樹脂１００質量部に対して、５質量部以下が好ましく、より好ましくは３質量部以下であり、さらに好ましくは１質量部以下である。これらの配合量が前記の範囲であれば、安定化効果が不十分でヤケを生じる、金属塩由来の着色を生じるなどの不具合を生じづらく、好適である。
【００２３】
上述した添加剤以外にも、耐衝撃改良剤、加工助剤、静電防止剤、紫外線吸収剤、酸化防止剤、耐侯劣化防止剤、無機粒子、充填剤、顔料、着色剤、公知の添加剤を、積層ストレッチフィルムの物性や加工性、および食品衛生性等を損なわない範囲で添加することができる。
【００２４】
[溶融粘度]
（Ａ）層の塩化ビニル系樹脂組成物の溶融粘度は、後述する測定方法による剪断速度１００（１／ｓｅｃ）における溶融粘度が１００（Ｐａ・ｓ）以上であることが好ましく、５００（Ｐａ・ｓ）以上であることがより好ましい。また、この溶融粘度は、５０００（Ｐａ・ｓ）以下であることが好ましく、２５００（Ｐａ・ｓ）以下であることがより好ましい。溶融粘度が前記の範囲であれば押出製造時に加工しづらくなる、機械的強度に劣るなどの不具合を生じることがなく好適である。
溶融粘度を前記範囲に調整するための方法としては、可塑剤、滑剤、加工助剤などの種々の添加剤により調整する方法、重合度を調整する方法などがあり、用途によって適宜選択すればよいが、添加剤のブルームが問題になるような用途（食品包装フィルム等）では、添加剤を多量に加えることは望ましくないため、重合度により調整することが望ましい。
【００２５】
＜（Ｂ）層＞
［可塑剤］
（Ｂ）層を構成する塩化ビニル系樹脂組成物には可塑剤を配合することができ、この可塑剤としては、（Ａ）層と同様の可塑剤を使用することができる。（Ｂ）層に配合する可塑剤は、成形加工性を改良する観点から、平均分子量が１０００未満であることが望ましい。
（Ｂ）層において、可塑剤の配合量は、塩化ビニル系樹脂１００質量部に対して１０〜５０質量部であることが好ましい。この可塑剤の配合量は、好ましくは１５質量部以上であり、より好ましくは２０質量部以上であり、さらに好ましくは３０質量部以上である。また、この可塑剤の配合量は、好ましくは４７質量部以下であり、より好ましくは４５質量部以下である。可塑剤の配合量が１０質量部以上であると、ストレッチ特性の付与や成形加工性の改良が達成され、５０質量部以下であると、配合効果と経済性のバランスが良好となる。
【００２６】
［添加剤］
（Ｂ）層を構成する塩化ビニル系樹脂組成物にも、（Ａ）層と同様の添加剤を加えることができる。また、最外層であるため、表面機能を向上させるような添加剤がより効果的に機能する。ここで表面機能とは、防曇性、防滴性、耐侯性、意匠性、印刷適性、滑り性等の成型品として用いられる場合の機能の他に、押出加工時における流動性、熱安定性、金属剥離性等の機能も含む。表面機能に関連する添加剤の例は、滑剤、加工助剤、無機粒子、防曇剤、紫外線吸収剤、酸化防止剤、帯電防止剤などが例示される。
これら添加剤の含有量についても（Ａ）層の場合と同様にそれぞれ好適な配合比率で配合することが好ましい。
【００２７】
［溶融粘度］
（Ｂ）層の塩化ビニル系樹脂組成物の溶融粘度は、（Ａ）層の溶融粘度よりも小さいこと、すなわち（Ａ）層の溶融粘度の１００％未満であることを要する。（Ｂ）層の溶融粘度は（Ａ）層の溶融粘度の８０％以下が好ましく、６０％以下がより好ましい。（Ｂ）層の溶融粘度が（Ａ）層の溶融粘度の１００％未満であれば、最外層の樹脂組成物が（Ａ）層の樹脂組成物に比べ流動性に劣り共押出法における成形加工性が悪化してヤケ等の不良現象を引き起こす等が生じづらく、安定した製造を行うことができ好適である。また、（Ｂ）層の溶融粘度は、（Ａ）層の溶融粘度の５％以上であることが好ましく、１０％以上であることがより好ましく、２０％以上であることがさらに好ましい。（Ｂ）層の溶融粘度が（Ａ）層の溶融粘度の５％以上であれば、各層間の溶融粘度差が大きすぎて安定に加工できない等の不具合を生じづらく好適である。
溶融粘度を前記範囲に調整するための方法としては、可塑剤、滑剤、加工助剤などの種々の添加剤により調整する方法、重合度を調整する方法などがあり、用途によって適宜選択すればよいが、添加剤のブルームが問題になるような用途（食品包装フィルム等）では、添加剤を多量に加えることは望ましくないため、重合度により調整することが望ましい。
【００２８】
＜積層体＞
本発明の塩化ビニル系積層ストレッチフィルムは、前記（Ａ）層と、その両側に少なくとも各１層の前記（Ｂ）層を最外層に有することを基本構成とする塩化ビニル系樹脂積層体である。そして、（Ｂ）層の塩化ビニル系樹脂組成物の高化式フローテスターにより測定した剪断速度１００（１／ｓｅｃ）での溶融粘度が、同様にして測定した（Ａ）層の塩化ビニル系樹脂組成物の溶融粘度よりも小さいことを要す。
本発明の塩化ビニル系積層ストレッチフィルムは、（Ａ）層中の可塑剤の平均分子量をＭ１、（Ａ）層中の可塑剤の含有量をＴ１、（Ａ）層中の塩化ビニル系樹脂を１００質量部としたときの全配合量をＳ１、（Ａ）層の全層に対する厚み比をＪ１、（Ｂ）中の可塑剤の平均分子量をＭ２、（Ｂ）層中の可塑剤の含有量をＴ２、（Ｂ）層中の塩化ビニル系樹脂を１００質量部としたときの全配合量をＳ２、（Ｂ）層の全層に対する厚み比をＪ２としたときに、１２００×｛〔（Ｔ１×Ｊ１）／（Ｍ１×Ｓ１）〕＋〔（Ｔ２×Ｊ２）／（Ｍ２×Ｓ２）〕｝が表す無次元数（以下、Ｍ値とする。）が５０以下であることが好ましい。
下記式（１）
１２００×｛〔（Ｔ１×Ｊ１）／（Ｍ１×Ｓ１）〕＋〔（Ｔ２×Ｊ２）／（Ｍ２×Ｓ２）〕｝≦５０    （１）
が成立する理由としては、各層毎の溶出量が、可塑剤の分子量に略反比例し、全配合量中の可塑剤量に略比例するため、また、全層での溶出量が各層の厚み比率に略比例するためであると考えられる。したがって、上記Ｍ値が小さくなるほど耐溶剤溶出性に優れることは明らかであり、実験値より、このＭ値が５０以下になるように設計された積層ストレッチフィルムが耐溶剤溶出性を満足することが明らかである。
すなわち、Ｍ値は５０以下であることが好ましく、４０以下であればより好ましく、３０以下であればさらに好ましい。このＭ値の下限値は、要求されるフィルムのストレッチ性などより任意に設定されるが、５以上あればフィルムが硬くなりすぎ耐衝撃性、耐破断性等の機械強度に劣るなどの不具合を生じづらいため好適である。
【００２９】
また、全層に対する（Ｂ）層の厚み比は５％以上が好ましく、８％以上がより好ましく、１０％以上がさらに好ましい。厚み比が５％以上であれば加工性の改良効果が弱く加工不良を発生するなどの不具合が生じづらいため好適であり、また、この厚み比は８０％以下であることが好ましく、６０％以下であることがより好ましく、４０％以下であることがさらに好ましい。厚み比が８０％以上であれば、機械強度に劣り破断や破壊等の不具合が生じづらいため、好適である。
さらに、本発明の積層ストレッチフィルムは、ｎ−ヘプタンに対する溶出量が５０質量ｐｐｍ以下であることが好ましい。この溶出量が５０質量ｐｐｍ以下であれば、本発明の積層ストレッチフィルムを食品包装に用いた際の安全性が確保される。
【００３０】
[層構成]
中間層と両側をはさむ最外層があればその間に何層あってもかまわない。例示すると、（Ｂ）／（Ａ）／（Ｂ）でも、（Ｂ）／（機能層）／（Ａ）／（Ｂ）でも、（Ｂ）／（機能層）／（Ａ）／（機能層）／（Ｂ）でもかまわない。
また、前記のように両最外層として（Ｂ）層を形成するように共押出したのち、さらに後工程として公知の積層方法により遮光層、帯電防止層などの機能層等を追加してもかまわない。例示すると、最終的な層構成が（機能層）／（Ｂ）／（Ａ）／（Ｂ）でも、（機能層）／（Ｂ）／（Ａ）／（Ｂ）／（機能層）でもかまわない。
また、本発明の積層ストレッチフィルムの厚みは、用途により異なるが、通常１０μｍ以下である。この厚さが１０μｍ以下であれば、ストレッチフィルムとしての用途に好適なものとなる。また、この積層ストレッチフィルムの厚みの下限は特に規定されないが、機械強度やハンドリングの許す範囲であれば薄いほうが樹脂使用量を削減できるため好ましく、通常５μｍ程度である。
【００３１】
＜製造方法＞
本発明の積層ストレッチフィルムの製造方法は、前記（Ａ）層を構成する塩化ビニル系樹脂組成物、および前記（Ｂ）層を構成する塩化ビニル系樹脂組成物を、共押出法により積層形成することを特徴とする。
すなわち、所定の溶融粘度差を持った３層以上の樹脂組成物を共押出しすることによって、より溶融粘度が低く流動性の良い樹脂組成物を最外層に配置することで、中間層単体のみで押出しする際よりも樹脂圧力の上昇とそれに伴う樹脂温度の上昇を抑制することが可能であり、単層では短時間でヤケ、ブツ、メヤニ、ブリードアウト等を生じて加工困難であるような樹脂組成物を良好に加工することが可能になる。
具体的な製造方法として、各層の組成物の混合は、Ｖ型ブレンダー、リボンブレンダー、ヘンシェルミキサーなどの混合機により混合する方法、または押出機、ミキシングロール、バンバリーミキサー、ニーダなどの混練機により混練する方法、あるいは混合機と混練機を組み合わせる方法や、あらかじめ混合せずに直接原料を押出機に投入して混練と押出を同時におこなう方法が挙げられる。押出方法は、スクリュ押出機、プランジャ押出機等の公知な押出方法を挙げられる。
共押出法での積層方法は、フィードブロック方式、マルチマニフォールド方式、スタックプレート方式等の公知な方法を取ることができる。この中で、特に層間の厚み精度が要求される用途においてはマルチマニフォールド方式が好ましく、成形加工性改良が求められる用途においてはダイ前で各層を合流させるフィードブロック方式が流動性の改良効果が大きいため好ましい。
溶融押出された樹脂組成物は、用途に応じてフラットダイやサーキュラーダイ、異型ダイ等の押出ダイにより賦形され、冷却ロール、水、空気等で冷却固化される。さらに、用途に応じて後工程として引取、サイジング、プレス、延伸等の工程をおこなうことも可能である。
また、共押出方により得られた積層体に、ドライラミネーション、溶剤ラミネーション、プレス、押出ラミネーション等の公知の手段により、さらに他の層を追加することも出来る。
【００３２】
［成形加工性］
本発明の積層ストレッチフィルムの成形加工性は、連続押出時のシート外観によって評価される。塩化ビニル系樹脂組成物を押出する際には、樹脂の劣化、分解による着色、ヤケコゲや添加剤のブリードアウトなどが発生するため、同一の押出量にて一定時間押出を続け、前述したような不具合が発生するかどうかを目視などにより確認することができる。
【００３３】
[機械物性]
本発明の積層ストレッチフィルムの機械強度は、ＪＩＳ Ｋ ７１２７に基づいて測定された引張破断伸度により評価され、２３℃環境下の引張試験において、特に軟質フィルム用途ではフィルムの引き取り（流れ）方向に直行する方向（ＴＤ）での引張破断伸度が、通常２５０％以上、好ましくは３５０％以上、さらに好ましくは４５０％以上である。２３℃環境下での引張破断伸度が２５０％以上であればシートの巻取り時や巻き出し時、包装用途に用いられる場合は包装時などの工程の際にフィルムが破断するなどの不具合が生じにくい。また、好ましい引張破断伸度の上限値は特に設定されないが、十分な速度でフィルムを製造するためには６００％程度であることが望ましい。
本発明の積層ストレッチフィルムにおいて、２３℃環境下の引張試験においての引張破断伸度を前記範囲とするためには、樹脂組成や製造方法を本発明で記載するように構成することが好ましく、より具体的な調整方法としては、例えば積層体を構成する塩化ビニル系樹脂の重合度を高める、耐衝撃性の良好な塩化ビニル系共重合体を用いる、可塑剤含有量を上げる、耐衝撃改良剤を添加する、積層ストレッチフィルムをＴＤあるいはＭＤに対し延伸することなどが挙げられる。
【００３４】
［用途］
本発明の積層ストレッチフィルムは、溶融粘度が低い塩化ビニル系樹脂組成物が有する良好な成形加工性と、溶融粘度が高い塩化ビニル系樹脂組成物の有する良好な機械特性とを互いに損なうことなく、優れた成形加工性と機械強度の両特性を有しており、各種用途全般に好適であるが、特に色ヤケやブツ等の加工不良現象が問題となるような透明フィルム、シート類（食品包装用フィルム、容器包装用フィルム等）等の用途に好適に用いることができる。
【実施例】
【００３５】
次に、本発明を実施例によりさらに詳細に説明するが、本発明はこれらの例によってなんら限定されるものではない。
なお、各例で使用した原料および添加剤は、下記のとおりである。
［塩化ビニル系樹脂］
・ＰＶＣ１：平均重合度８００（ヴィテック社製「ＰＶＣ８００」）
・ＰＶＣ２：平均重合度１０３０（ヴィテック社製「ＰＶＣ１１００」）
［可塑剤］
・可塑剤１：混合アジピン酸系エステル可塑剤；平均分子量３５０（ジェイプラス社製「Ｃ−３８８」）
・可塑剤２：ジイソノニルアジピン酸可塑剤；平均分子量４００（田岡化学社製「ＤＩＮＡ」）
・可塑剤３：ポリエステル系可塑剤；平均分子量２３００（大日本インキ社製「Ｗ−３６０ＥＬ」）
［添加剤］
・エポキシ化大豆油（旭電化工業社製「Ｏ−１３０Ｐ」）
・Ｃａ／Ｚｎ系安定剤（旭電化工業社製「アデカスタブ５９３」）
・防曇剤（丸菱油化製「ＰＡ６９５０」）
【００３６】
[製造方法]
（実施例１乃至４、比較例３）
表１に記した配合比率で計量された可塑剤、エポキシ化大豆油１２質量部、Ｃａ／Ｚｎ系安定剤０．２質量部および防曇剤２．８質量部を含む、（Ａ）層および（Ｂ）層用の原料をヘンシェルミキサーに投入し、１３０℃にて５分間攪拌を行うことで、（Ａ）層および（Ｂ）層用の均一な粉体の樹脂組成物を調製した。得られた（Ａ）層、（Ｂ）層用の樹脂組成物をそれぞれφ４０ｍｍ単軸押出機（Ｌ／Ｄ＝２０）、φ３２ｍｍ単軸押出機（Ｌ／Ｄ＝２２）に投入し、１４０〜２２０℃の設定温度にて溶融混錬したのち、フィードブロックにて合流させ、幅３００ｍｍ、リップギャップ０．７ｍｍのフィッシュテール口金から共押出したのち、３０〜４０℃に温調されたキャストロールにて巻き取り、厚さ１０μｍ、幅２００ｍｍの各積層シートを作製した。
（比較例１乃至２）
表１に記した配合比率で計量された可塑剤、エポキシ化大豆油１２質量部、Ｃａ／Ｚｎ系安定剤０．２質量部および防曇剤２．８質量部を含む原料をヘンシェルミキサーに投入し、１３０℃にて５分間攪拌を行うことで調整された粉体樹脂組成物を、φ４０ｍｍ単軸押出機（Ｌ／Ｄ＝２０）に投入し、フィードブロックを用いずに幅３００ｍｍ、リップギャップ０．７ｍｍのフィッシュテール口金から押出した以外は前記と同様に、厚さ１０μｍ、幅２００ｍｍの単層シートを作製した。
各例で使用した樹脂組成物の溶融粘度および成形加工性、ならびに各例で得られた積層シートの外観と機械強度とｎ−ヘプタンに対する溶出量を、以下に示す方法に従って求めた。その結果を表２に示す。
【００３７】
［溶融粘度］
表１に示す樹脂組成物を１８０℃の金属ロールにて５分間圧縮混錬して得られた約５００μｍのフィルムを約５ｍｍ角に裁断し、高化式フローテスター（島津製作所社製キャピラリレオメータＣＦＴ−５００Ｃ：キャピラリ径１．０ｍｍ／キャピラリ長１０ｍｍ）にて、５分間予熱後に所定の加重を印加し、温度２００℃における剪断粘度を剪断速度約５〜４０００（１／ｓｅｃ）の範囲で４〜７点測定し、得られた粘度カーブから剪断速度１００（１／ｓｅｃ）における溶融粘度を読みとった。
【００３８】
［成形加工性］
前述の製造方法にて総吐出量１０ｋｇ／時間の押出条件にて２時間製膜を続け、得られたフィルムを観察し、以下の基準で目視判定を行った。
○……薄黄色で透明性が良好
△……黄色味が強いが透明性は良好
×……赤く着色し透明性も悪い、またはヤケ・コゲ・ブツ等が発生して安定製膜が困難
【００３９】
［積層フィルムの機械強度］
前記で得られたフィルムを５ｍｍ（ＭＤ；フィルムの流れ方向）×１００ｍｍ（ＴＤ；フィルムの流れに直行する方向）の短冊状に切り出し、ＪＩＳ Ｋ ７１２７に基づき、２３℃環境下中に１時間放置後に、チャック間４０ｍｍ、２００ｍｍ／分の速度でＶ方向に引張試験を行い、破断時の伸び率（％）を測定し、以下の基準で判定した。
◎……４５０％以上
○……３５０％以上〜４５０％未満
△……２５０％以上〜３５０％未満
×……２５０％未満
【００４０】
［積層フィルムのｎ−ヘプタンに対する溶出量］
前記で得られたフィルムを５．０ｃｍ×７．５ｃｍに切り出し、厚生労働省２０号告知に従い、擬似溶媒としてｎ−ヘプタンを用いた溶出試験をおこない溶出量（質量ｐｐｍ）を測定し、下記基準で評価した。
◎……２５質量ｐｐｍ以下
○……２５質量ｐｐｍより多く５０質量ｐｐｍ以下
×……５０質量ｐｐｍより多い
【００４１】
【表１】
2008006605.tif 000002
【００４２】
【表２】
2008006605.tif 000003
【００４３】
表１および２より、本発明で規定される組成または比率の平均重合度、溶融粘度を有する積層フィルムは、成形加工性、機械強度および耐溶剤溶出性に優れていた（実施例１乃至４）。これに対し、（Ｂ）層の溶融粘度が高い場合（比較例３）は成形加工性に劣り、単層構成で（Ｂ）層を有さない場合（比較例１、２）は、成形加工性または耐溶剤溶出性のいずれかが劣っていた。
これより、本発明の製造方法によって製造された塩化ビニル系積層フィルムは成形加工性、機械強度および耐溶剤溶出性に優れたものであることが分かる。
【産業上の利用可能性】
【００４４】
本発明の構成および製造方法によって製造された塩化ビニル系積層ストレッチフィルムは、平均分子量が高く耐抽出性に優れた可塑剤を用いると共に、優れた成形加工性を維持し、機械強度の両特性を有しており、食品包装用のストレッチフィルムなどの各種用途に好適に用いられる。